ЭЛЕКТРОТЕХНИЧЕСКАЯ ЛИСТОВАЯ СТАЛЬ С УЛУЧШАЮЩИМ ЭЛЕКТРОИЗОЛЯЦИЮ ПОКРЫТИЕМ И СПОСОБ ЕЕ ПОЛУЧЕНИЯ

1. Электротехническая листовая сталь (11) с улучшающим электроизоляцию покрытием (14), отличающаяся тем, что покрытие (14) состоит из оксида металла, содержащего преимущественно оксид титана или оксид тантала, и тем, что электротехническая листовая сталь (11) содержит диффузионную зону (15), в которой металл из оксида металла диффундирует в материал электротехнической листовой стали и которая граничит с покрытием (14).
2. Электротехническая листовая сталь по п. 1, отличающаяся тем, что покрытие (14) имеет толщину по меньшей мере 5 мкм и не более 10 мкм.
3. Электротехническая листовая сталь по п. 1 или 2, отличающаяся тем, что диффузионная зона (15) в пределах расстояния 2 мкм от поверхности раздела с покрытием (14) имеет содержание титана или тантала более 50 вес.%.
4. Способ обработки электротехнической листовой стали, согласно которому электротехническую листовую сталь (11) покрывают улучшающим электроизоляцию слоем (14), отличающийся тем, что
- на первом этапе создают диффузионную зону (15) у поверхности электротехнической листовой стали (11), причем в качестве металла в поверхность диффундирует тантал или титан, и
- на втором этапе металл, тантал или титан, превращается вблизи поверхности в соответствующий оксид металла: оксид титана или оксид тантала, причем образуется покрытие (14) из оксида металла, а в диффузионной зоне (15) остается остаточное содержание металла из оксида металла.
5. Способ по п. 4, отличающийся тем, что диффузионная зона (15) перед образованием покрытия в пределах расстоянии 5 мкм от поверхности раздела с покрытием (14) имеет содержание титана или тантала более 50 вес.%.
6. Способ по одному из пп. 4 или 5, отличающийся тем, что первый этап осуществляют способом PVD (физическое осаждение из паровой фазы) с последующей термообработкой.
7. Способ по одному из пп. 4 или 5, отличающийся тем, что перед проведением второго этапа спонтанно образованный пассивирующий слой удаляют.
8. Способ по одному из пп. 4 или 5, отличающаяся тем, что второй этап проводят как термообработку в кислородсодержащей атмосфере.